일본 특허 제 2004 - 043838 호 에서 는 Cr : 9 ~ 30 % 용강 정련 에 있 어서 용강 중 [ % Ti ] *[% N ] = 0 . 0007 ~ 0 . 004 범위 에 있 게 하 고 , 산소 센서 를 이용 하 여 용강 중 산소 활동도 를 측정 , log a O = - 5 ~ - 3 범위 가 되 도록 적절 한 탈산제 를 투입 한 후 주조 함 으로써 등 축정 율 을 향상 시킬 수 있 을 것 으로 제안 하 였 다 .